ВАТИН ИЗ ВОЛОКОННЫХ ШАРИКОВ И ИЗДЕЛИЯ, СОДЕРЖАЩИЕ ТАКОЙ ВАТИН

1. Ватин, содержащий нетканое полотно, содержащее смесь волокон, состоящую из:
- от 40 до 95 масс.% синтетических волокон, имеющих тонину от 0,5 до 6,5 денье и длину от 18 до 51 мм; и
- от 5 до 40 масс.% связующих волокон, имеющих тонину от 1,0 до 5,0 денье и длину от 18 до 71 мм, где упомянутые связующие волокна имеют температуру соединения, которая ниже температуры размягчения синтетических волокон;
при этом структурно упомянутое нетканое полотно содержит:
- от 50 до 95 масс.% множества волоконных шариков, имеющих средний диаметр от 3,0 до 8,0 мм; и
- от 5 до 50 масс.% множества частей нетканого полотна, которые расположены рядом с одним или большим количеством волоконных шариков, но которые сами не содержат один или большее количество волоконных шариков, или какую-либо их часть;
3
и при этом ватин имеет удельную плотность от 2 до 12 кг/м.
2. Ватин по п.1, в котором синтетические волокна содержат полиэфирные волокна.
3. Ватин по п.1, в котором синтетические волокна имеют тонину от 1,0 до 2,0 денье.
4. Ватин по п.1, в котором синтетические волокна имеют длину от 20 до 30 мм.
5. Ватин по п.1, в котором волоконные шарики имеют средний диаметр от 4,0 до 6,0 мм.
6. Ватин по п.5, в котором волоконные шарики имеют средний диаметр от 5,0 до 6,0 мм.
7. Ватин по п.1, в котором связующие волокна имеют тонину от 1,5 до 3,5 денье.
8. Ватин по п.7, в котором связующие волокна имеют тонину от 1,9 до 2,5 денье.
9. Ватин по п.1, в котором связующие волокна имеют длину от 18 до 51 мм.
10. Ватин по п.1, в котором связующие волокна имеют температуру соединения, меньшую или равную 200°C.
11. Ватин по п.10, в котором связующие волокна имеют температуру соединения от 80 до 150°C.
12. Ватин по п.11, в котором связующие волокна имеют температуру соединения от 100 до 125°C.
13. Ватин по любому из предыдущих пунктов, в котором смесь волокон содержит:
- от 75 до 90 масс.% синтетических волокон; и
- от 10 до 25 масс.% связующих волокон.
14. Ватин по п.13, в котором нетканое полотно содержит:
- от 70 до 90 масс.% множества волоконных шариков; и
- от 10 до 30 масс.% множества частей нетканого полотна, которые расположены рядом с одним или большим количеством волоконных шариков, но которые сами не содержат один или большее количество волоконных шариков, или какую-либо их часть.
15. Ватин по любому из пп.1-12, в котором синтетические волокна силиконизированы.
16. Ватин по любому из пп.1-12, в котором синтетические волокна являются извитыми волокнами.
17. Ватин по п.16, в котором извитые волокна имеют спиральную извитость или стандартную извитость.
18. Ватин по любому из пп.1-12, в котором ватин не содержит волокна со спиральной извитостью.
19. Ватин по любому из пп.1-12, в котором связующие волокна являются бикомпонентными волокнами, содержащими оболочку и стержень, где оболочка содержит материал, имеющий более низкую температуру плавления, чем внутренний наполнитель.
20. Изделие, содержащее ватин по любому из пп.1-12.
21. Изделие по п.20, выбираемое из группы, состоящей из: верхней одежды, обмундирования, спальных мешков, постельных принадлежностей.
22. Способ изготовления ватина по любому из пп.1-12, включающий:
смешивание волокон, включающих:
- от 40 до 95 масс.% синтетических волокон, имеющих тонину от 0,5 до 7,0 денье и длину от 18 до 51 мм; и
- от 5 до 40 масс.% связующих волокон, имеющих тонину от 1,0 до 5,0 денье и длину от 18 до 71 мм, причем упомянутые связующие волокна имеют температуру соединения, которая ниже температуры размягчения синтетических волокон, и формирование, таким образом, смеси волокон;
формирование множества волоконных шариков из смеси волокон;
формирование нетканого полотна из смеси волокон, где упомянутое нетканое полотно содержит:
- от 50 до 95 масс.% множества волоконных шариков, имеющих средний диаметр от 3,0 мм до 8,0 мм; и
- от 5 до 50 масс.% множества частей нетканого полотна, которые расположены рядом с одним или большим количеством волоконных шариков, но которые сами не содержат один или большее количество волоконных шариков, или какую-либо их часть; и
нагревание нетканого полотна до температуры, равной или превышающей температуру соединения связующих волокон, и формирование, таким образом, ватина.
23. Способ по п.22, согласно которому нетканое полотно изготавливают с использованием аэродинамической системы формирования.